(57)【要約】【課題】高強度でありながらソフトな風合の牽切紡績糸を提供するものである。【解決手段】繰り返し単位の９５モル％以上が、下記式（１）で示されるポリケトンで構成される繊維からなる牽切紡績糸であって、平均繊維長をＬとした時に、１．５Ｌ以上の長さの短繊維が１０〜２５％の割合で有することを特徴とする牽切紡績糸。【化１】2008101297.tif 000006【選択図】図１
2008101297.tif 000002
【特許請求の範囲】
【請求項１】
繰り返し単位の９５モル％以上が、下記式（１）で示されるポリケトンで構成される繊維からなる牽切紡績糸であって、平均繊維長をＬとした時に、１．５Ｌ以上の長さの短繊維を１０〜２５％の割合で有することを特徴とする牽切紡績糸。
【化１】
2008101297.tif 000005
【発明の詳細な説明】
【技術分野】
【０００１】
本発明は牽切紡績糸に関するものであり、高強度でありながらソフトな風合を有する牽切紡績糸に関する。
【背景技術】
【０００２】
本出願人は、先に、特許文献１において、ポリケトンで構成される繊維（以下、ポリケトン繊維という）の紡績糸について、牽切により繊維長分布を有するスライバーを、粗紡、精紡を通して紡績糸とすることをより、高強度かつ高品位の紡績糸が得られることを提案したが、市場では、さらなる高強度の紡績糸が要求されている。
【０００３】
【特許文献１】特開２００３−０８２５４２号公報
【発明の開示】
【発明が解決しようとする課題】
【０００４】
本発明は、かかる市場の要求に応えた牽切紡績糸を提供するものである。
【課題を解決するための手段】
【０００５】
本発明者らは、前記課題を解決するために鋭意検討した結果、本発明に到達したものである。
すなわち、本発明は下記の通りである。
（１）繰り返し単位の９５モル％以上が、下記式（１）で示されるポリケトンで構成される繊維からなる牽切紡績糸であって、平均繊維長をＬとした時に、１．５Ｌ以上の長さの短繊維を１０〜２５％の割合で有することを特徴とする牽切紡績糸。
【化１】
2008101297.tif 000003
【発明の効果】
【０００６】
本発明は、高強度でありながらソフトな風合を有する牽切紡績糸を提供するものである。
【発明を実施するための最良の形態】
【０００７】
本発明について以下に具体的に説明する。
本発明のポリケトン繊維を構成するポリケトンは、繰り返し単位の９５モル％以上、好ましくは９８モル％以上、特に好ましくは９９．６モル％以上が、上記式（１）で示されるものであり、５モル％未満の範囲で、上記式（１）以外の繰り返し単位、例えば、下記式（２）に示す繰り返し単位等を含有していても良い。
【化２】
2008101297.tif 000004
但し式中、Ｒは、エチレン以外の炭素数１〜３０の有機基であり、例えば、プロピレン、ブチレン、１−フェニルエチレン等であり、Ｒの水素原子の一部または全部が、ハロゲン基、エステル基、アミド基、水酸基、エーテル基で置換されていてもよい。もちろん、Ｒは二種以上であってもよく、例えば、プロピレンと１−フェニルエチレンが混在していてもよい。
【０００８】
ポリケトンの固有粘度［η］は、好ましくは１ｄｌ／ｇ以上、より好ましくは２ｄｌ／ｇ以上、特に好ましくは４ｄｌ／ｇ以上、２０ｄｌ／ｇ以下、１５ｄｌ／ｇ以下、１０ｄｌ／ｇ以下が好ましい。
尚、ポリケトンの固有粘度［η］は次の定義式に基づいて求められる値である。
［η］＝ｌｉｍ（Ｔ−ｔ）／（ｔ・Ｃ）
Ｃ→０
式中のｔ及びＴは、それぞれヘキサフルオロイソプロパノール（セントラル硝子（株）社製）及び該ヘキサフルオロイソプロパノールに溶解したポリケトンの希釈溶液の２５℃での粘度管の流過時間である。Ｃは、上記希釈溶液の濃度であり、ヘキサフルオロイソプロパノール１００ｍｌ中のポリケトンの質量（ｇ）である。
【０００９】
ポリケトンには必要に応じて、酸化防止剤、ラジカル抑制剤、他のポリマー、艶消し剤、紫外線吸収剤、難燃剤、金属石鹸等の添加剤を含んでいてもよい。
本発明のポリケトン繊維の好ましい特性としては、引張強度は５ｃＮ／ｄｔｅｘ以上、より好ましくは１０ｃＮ／ｄｔｅｘ以上、特に好ましくは１５ｃＮ／ｄｔｅｘ以上、３０ｃＮ／ｄｔｅｘ以下であり、引張伸度は３％以上、より好ましくは３．５％以上、特に好ましくは４％以上であり、８％以下、より好ましくは７％以下、特に好ましくは６％以下であり、引張弾性率は１００ｃＮ／ｄｔｅｘ以上、より好ましくは２００ｃＮ／ｄｔｅｘ以上、特に好ましくは３００ｃＮ／ｄｔｅｘ以上であり、１０００ｃＮ／ｄｔｅｘ以下である。
ポリケトン繊維の好ましい単糸繊度は、０．０１〜１０ｄｔｅｘ、より好ましくは０．１〜３ｄｔｅｘ、特に好ましくは０．５〜３ｄｔｅｘであり、又、好ましい総繊度は１００〜１０００００ｄｔｅｘ、より好ましくは３００〜５００００ｄｔｅｘである。
【００１０】
本発明は、かかるポリケトン繊維の牽切紡績糸であって、平均繊維長をＬとした時に、１．５Ｌ以上の長さの短繊維が１０〜２５％の割合で有することを特徴とするものであり、この範囲外では、本発明の目的を達成できない。
ここで、平均繊維長とは、ステープルダイヤグラムにおける繊維長と繊維本数を掛け合わせた数を全繊維本数で除した値であり、１．５Ｌ以上の長さの短繊維が１０〜２５％の割合で有するとは、１．５Ｌ以上の長さの短繊維の繊維本数を全繊維本数で除した値が１０〜２５％であることを意味する。
即ち、１．５Ｌ以上の長さの短繊維の割合が１０％未満では強度を高めることが困難であり、２５％超では硬い風合となる。
【００１１】
本発明の紡績糸の好ましい要件としては、平均繊維長は７０ｍｍ以上、より好ましくは１００ｍｍ以上、特に好ましくは２００ｍｍ以上、さらに好ましくは２５０ｍｍ以上であり、より好ましくは１５００ｍｍ以下、特に好ましくは１２００ｍｍ以下、さらに好ましくは１０００ｍｍ以下である。平均繊維長が７０ｍｍ未満では高強度が得られにくいことがあり、１５００ｍｍ超では、ソフトな風合が不足することがある。又、１．５Ｌ以上の長さの短繊維は１２％以上、特に１５％以上、２３％以下、特に２０％以下の割合で有することが好ましい。さらには、０．５Ｌ以下の長さの短繊維が１０％以上、特に１５％以上、２５％以下、特に２０％以下の割合で有することが好ましく、１０％未満では、ソフトな風合が不足することがあり、２５％超では高強度が得られにくいことがある。
紡績糸の総繊度は３０〜１１００ｄｔｅｘ、特に５５〜８００ｄｔｅｘが好ましい。
【００１２】
本発明の紡績糸は、追撚してもよく、追撚の撚係数（Ｋ）としては１０００〜１００００の範囲で選定すればよい。又、常法によって、例えば、下撚次いで上撚により双糸や三子にしたり、又、２本以上の紡績糸を合糸し、次いで、旋回性抱合ノズルによって抱合して用いてよく、これらの組み合わせも利用できる。双糸として用いてよい。なお、撚係数は下式によって求められる。
撚係数（Ｋ）＝追撚数×紡績糸の総繊度（ｄｔｅｘ）1/2
又、本発明の紡績糸は、ポリケトン繊維１００％でもよいが、希望に応じて、好ましくは５０質量％以下の範囲で、ポリケトン繊維以外の繊維例えば、綿、羊毛等の天然繊維、レーヨン繊維、ライオセル繊維等のセルロース繊維、ポリエステル繊維、ポリアミド繊維、アラミド繊維（パラ系、メタ系）、ポリビニルアルコール繊維、ポリ（ｐ−フェニレンベンゾビスオキサゾール）繊維、超高分子量ポリオレフィン繊維、炭素繊維、セラミック繊維、ガラス繊維、金属繊維等公知の各種繊維と混用しても良い。
【００１３】
本発明の紡績糸を製造する方法としては、図１に例示した装置による方法があり、ポリケトン繊維のトウ又はマルチフィラメントＡを、供給ニップローラー１の前で引き揃え重ね合わされながら、供給ニップローラー１を通過した後、シューター２の中で牽切ニップローラー３により同時に引きちぎられ、ドラフトされながら均一に牽切され短繊維束を得る。次いで、吸引性空気ノズル４で牽切ニップローラー３から引きちぎられ、さらに、旋回性抱合ノズル５によって、絡みの付与とともに短繊維の毛羽を巻き付けて結束部を付与された後、デリベリローラー６により引き取られ、短繊維の毛羽がランダムに巻きついた糸条７となる。
又、図１に例示した装置を２系列設けて、各々、旋回性抱合ノズル５によって、絡みの付与とともに短繊維の毛羽を巻き付けて結束部を付与された後、両者を合糸し、さらに別の旋回性抱合ノズル（図示せず）によって、抱合してからデリベリローラー６により引き取ってもよい。
【００１４】
一般的に、かかる結束部を有する紡績糸は、いわゆるリング精紡された一般的な紡績糸に対比して、結束部によって、紡績糸特有のソフトな風合が損なわれるものであるが、本発明のポリケトン繊維の紡績糸にあっては、充分なソフトな風合を保有するものであり、又、生産性に優れているのも特徴である。
尚、牽切して得られた短繊維束を、別途、常法に従って、一般的な練条、粗紡、精紡工程を通して紡績糸としてもよく、特にリング精紡糸は、よりソフトな風合のものとなり好ましいものである。
又、牽切するに際しては、従前のパーロック式、ターボ式を利用してもよい。
【００１５】
本発明において、１．５Ｌ以上の長さの短繊維を１０〜２５％の割合にする方法としては、例えば牽切時のドラフトを低く設定する方法や、供給ニップローラー１と牽切ニップローラー３の間に正多角形のミドルローラーを設ける方法がある。尚、この方法は、０．５Ｌ以下の長さの短繊維を１０〜２５％の割合にする方法としても適したものである。
尚、例えば屋外で強い紫外線を受けることによってポリケトン繊維の引張強度等の低下を抑制する目的で、繊維又は紡績糸や織編物等の形態で紫外線吸収剤、例えば、ベンゾフェノン系、ベンゾトリアゾール系、ヒンダードアミン系の一種又は二種以上の組み合わせなど、及び／又は紫外線遮蔽剤、例えば、酸化チタン、酸化鉄、酸化セリウム等の微粒子があり、平均粒径は０．０１〜０．６μｍが好ましものなど、を含有させることが好ましい。含有させる方法としては、例えば、繊維又は紡績糸や織編物等に紫外線吸収剤及び／又は紫外線遮蔽剤を含有した樹脂やフィルムを付与又は被覆する方法があり、紫外線吸収剤及び／又は紫外線遮蔽剤の含有量は、樹脂やフィルムの質量に対して０．００１〜１０質量％が好ましい。
【実施例】
【００１６】
本発明を実施例などに基づいて更に具体的に説明するが、本発明はこれら実施例などにより何ら限定されるものではない。
本発明における測定方法及び評価方法は以下の通りである。
（１）繊維の引張強度、引張伸度、引張弾性率
ＪＩＳ−Ｌ−１０１３に準じて測定する。
サンプル長：２０ｃｍ、引張速度：２０ｃｍ／分で測定し、２０回測定した時の平均値を求めた。
（２）紡績糸の引張強度
撚係数５４５０で撚糸した糸条を測定した。
撚係数（Ｋ）＝撚数×紡績糸の総繊度（ｄｔｅｘ）1/2
（３）風合
得られた紡績糸で筒編地を作製し、繊維の研究に従事する５人の検査員によって官能検査を行い、下記のランク付けを行った。
＜着用快適性＞
◎：極めてソフトな風合である。
○：ソフトな風合である。
△：やや硬い風合である。
×：硬い風合である。
【００１７】
［実施例１］
図１に示す装置を用いて、１６７０ｄｔｅｘ／１２５０ｆのポリケトン繊維マルチフィラメント糸（旭化成せんい（株）社製；商標名サイバロン；引張強度１８ｃＮ／ｄｔｅｘ、引張伸度５％、引張弾性率３５０ｃＮ／ｄｔｅｘ）２本を引き揃え、供給ニップローラー１とシューター２と牽切ニップローラー３との間（牽切長１００ｃｍ）で、約６．２倍（牽切時のドラフト）で３００ｍ／分の速度で引きちぎり短繊維束を得、引き続いて、吸引性空気ノズル４と旋回性抱合ノズル５に通して、絡みの付与とともに短繊維の毛羽を巻き付けて結束部が付与された５４０ｄｔｅｘの紡績糸を得た。
得られた紡績糸の強度１３．５ｃＮ／ｄｔｅｘ、平均繊維長（Ｌ）３６ｃｍ、１．５Ｌ以上並びに０．５Ｌ以下の割合は１６〜１８％であり、風合は○と優れたものであった。  
【００１８】
［実施例２〜３、比較例１〜２］
実施例１において、牽切時のドラフトを変化させて、１．５Ｌ以上の割合が変化した短繊維束を得、実施例１同様にして得られた紡績糸について評価した結果、１．５Ｌ以上の割合が１１〜１３％のもの（実施例２）は、強度１３．２ｃＮ／ｄｔｅｘ、風合○、１．５Ｌ以上の割合が２１〜２４％のもの（実施例３）は、強度１３．８ｃＮ／ｄｔｅｘ、風合○〜△と優れたものであった。
一方、１．５Ｌ以上の割合が７〜９％のもの（比較例１）は、強度１２．８ｃＮ／ｄｔｅｘ、風合○と強度面で劣り、１．５Ｌ以上の割合が２７〜２９％のもの（比較例２）は、強度１３．８ｃＮ／ｄｔｅｘ、風合△〜×と風合面で劣ったものであった。
［実施例４］
実施例１で得られた短繊維束を、常法に従い、リング精紡して得られたリング紡績糸の強度は１３．４ｃＮ／ｄｔｅｘ、風合は◎と優れたものであった。
【産業上の利用可能性】
【００１９】
本発明は、高強度でありながらソフトな風合の牽切紡績糸を提供するものである。
【図面の簡単な説明】
【００２０】
【図１】本発明の牽切紡績糸を製造する方法に用いる装置の一例を示す概略図。
【符号の説明】
【００２１】
Ａ：トウ又はマルチフィラメント
１：供給ニップローラー
２：シューター
３：牽切ニップローラー
４：吸引性空気ノズル
５：旋回性抱合ノズル
６：デリベリローラー
７：糸条
【図１】
2008101297.tif 000007